(57)【要約】【課題】他の層（例えば電荷輸送層）に接着可能でありかつ優れたコーティング特性を示すオーバーコート層等の層を含み、優れた画像品質と機械的堅牢性とを達成し得る光導電性部材を提供する。【解決手段】少なくとも硬化剤と電荷輸送化合物とを含む膜形成組成物を実質的に架橋してなる産物を含有する層を含む光導電性部材において、前記電荷輸送化合物を、電荷輸送機能を付与する少なくとも１個の基と、少なくとも１個の架橋性基と、少なくとも１個のフルオレン部分とを有する電荷輸送化合物とする。【選択図】なし【特許請求の範囲】
【請求項１】
少なくとも硬化剤と電荷輸送化合物とを含む膜形成組成物を実質的に架橋してなる産物を含有する層を含む光導電性部材であって、前記電荷輸送化合物が、電荷輸送機能を付与する少なくとも１個の基と、少なくとも１個の架橋性基と、少なくとも１個のフルオレン部分とを有する電荷輸送化合物である、前記光導電性部材。
【請求項２】
導電性支持層、
電荷発生層、
電荷輸送層、及び、
少なくとも硬化剤と電荷輸送化合物とを含む膜形成組成物を実質的に架橋してなる産物を含有するオーバーコート層であって、前記電荷輸送化合物が、電荷輸送機能を付与する少なくとも１個の基と、少なくとも１個の架橋性基と、少なくとも１個のフルオレン部分とを有する電荷輸送化合物である、前記オーバーコート層
を含む、光導電性部材。
【請求項３】
少なくとも１個の帯電手段、
少なくとも１個の露光手段、
少なくとも１個の現像手段、
転写手段、
クリーニング手段、及び、
前記各手段と関連しているかまたは前記各手段の近傍を通過する光導電性部材であって、少なくとも硬化剤と電荷輸送化合物とを含む膜形成組成物を実質的に架橋してなる産物を含有する層を有し、前記電荷輸送化合物が、電荷輸送機能を付与する少なくとも１個の基と、少なくとも１個の架橋性基と、少なくとも１個のフルオレン部分とを有する電荷輸送化合物である、前記光導電性部材
を含む、画像形成装置。
【発明の詳細な説明】
【技術分野】
【０００１】
本明細書に記載されるのは積層部材であり、より具体的には、少なくとも硬化剤と、フルオレン部分を含む電荷輸送化合物等の電荷輸送化合物と、さらに任意でポリマーバインダーおよび／またはコバインダーとを、硬化または実質的に架橋してなる産物を含有するオーバーコート層を有する光導電性部材である。
【０００２】
本明細書に記載される光導電性部材は、例えば、電子写真画像形成装置およびゼログラフィー画像形成装置、印刷処理、カラー画像形成処理、複写／印刷／スキャン／ファックス組み合わせシステム等において用いられ得る。前記光導電性部材は任意の好適な形態、例えばプレート、エンドレスベルトまたはドラムの形態を有していてもよい。
【背景技術】
【０００３】
先進の画像形成システムは小径感光体ドラムを使用することを基としている。小径ドラムの使用においては感光体の寿命が重視される。感光体の寿命を制限しうる要因は摩耗である。小径ドラム感光体のドラムはレターサイズのページ一つを画像形成するのに約３〜１０回転する必要がありうるため、特に摩耗しやすい。レターサイズのページ一つを複写するのに小径ドラム感光体が複数回回転するということは、従って、市販のシステムの１つの所望の印刷作業目標（print job goal）である１００，０００枚の印刷物を得るには、感光体ドラムが約１００万サイクル以上回転することが必要となり得ることになる。
【０００４】
耐亀裂性、耐傷性および耐摩耗性を付与するための様々なポリマーオーバーコートが感光体用に提案されてきた。これらの各種ポリマーオーバーコートは感光体用オーバーコートにおいて耐亀裂性、耐摩耗性および耐傷性を改善してきた。該各種ポリマーオーバーコートは改善された耐亀裂性、耐摩耗性および耐傷性を提供するために架橋性部位を含む設計を有している。しかし、これらのオーバーコートにおいては、正孔輸送機能が化合物の架橋性部位と同一部内に位置している。
【０００５】
現在の感光体システムの多くはＤＨＴＢＤまたはＤＨＭＴＰＡのいずれかをポリマーオーバーコート層の正孔輸送材料または電荷輸送化合物として利用している。これらの最新の正孔輸送材料は下記の分子構造を有する。
【化１】
2009205158.tif 000002
ＤＨＴＢＤおよび／またはＤＨＭＴＰＡの各分子はトリアリールアミンまたはヘキサアリールジアミン単位に直接結合した架橋性部位（円内）を含み、これらが該分子に電荷輸送機能を付与する基となっている。
【先行技術文献】
【特許文献】
【０００６】
【特許文献１】米国特許第４５６０６３５号明細書
【特許文献２】米国特許第４３３８３９０号明細書
【特許文献３】米国特許第４２９８６９７号明細書
【特許文献４】米国特許出願１１／４５９８２７号明細書
【発明の概要】
【発明が解決しようとする課題】
【０００７】
上記分子の改変は、従って、該化合物の電荷輸送および／または架橋特性に悪影響を与える可能性がある。そのため、架橋密度、ひいては前記層の耐久性を改善することを目的とした、ＤＨＴＢＤまたはＤＨＭＴＰＡの分子構造を改変する試みは、該分子の架橋もしくは電荷輸送機能、またはその両方における問題を生ずる場合がある。
本発明は、他の層（例えば電荷輸送層）に接着可能でありかつ優れたコーティング特性を示すオーバーコート層等の層を含み、優れた画像品質と機械的堅牢性とを達成し得る光導電性部材を提供することを課題とする。
【課題を解決するための手段】
【０００８】
前記課題を解決するための具体的手段は以下の通りである。
本発明はある態様において、＜１＞少なくとも硬化剤と電荷輸送化合物とを含む膜形成組成物が実質的に架橋した産物を含有する層を有する光導電性部材であって、該電荷輸送化合物が電荷輸送機能を付与する少なくとも１個の基と、少なくとも１個の架橋性基と、少なくとも１個のフルオレン部分とを有する、光導電性部材を提供する。
また本発明はある態様において、＜２＞導電性支持層、電荷発生層、電荷輸送層、及び、少なくとも硬化剤と電荷輸送化合物とを含む膜形成組成物を実質的に架橋してなる産物を含有するオーバーコート層であって、前記電荷輸送化合物が、電荷輸送機能を付与する少なくとも１個の基と、少なくとも１個の架橋性基と、少なくとも１個のフルオレン部分とを有する電荷輸送化合物である、前記オーバーコート層を含む、光導電性部材を提供する。
また本発明はある態様において、＜３＞少なくとも１個の帯電手段、少なくとも１個の露光手段、少なくとも１個の現像手段、転写手段、クリーニング手段、及び、前記各手段と関連しているかまたは前記各手段の近傍を通過する光導電性部材であって、少なくとも硬化剤と電荷輸送化合物とを含む膜形成組成物を実質的に架橋してなる産物を含有する層を有し、前記電荷輸送化合物が、電荷輸送機能を付与する少なくとも１個の基と、少なくとも１個の架橋性基と、少なくとも１個のフルオレン部分とを有する電荷輸送化合物である、前記光導電性部材を含む、画像形成装置を提供する。
【発明の効果】
【０００９】
本発明によれば、他の層（例えば電荷輸送層）に接着可能でありかつ優れたコーティング特性を示すオーバーコート層等の層を含み、優れた画像品質と機械的堅牢性とを達成し得る光導電性部材を提供することができる。
【発明を実施するための形態】
【００１０】
本開示は概して、例えば電子写真またはゼログラフィー画像形成法において用いることが可能な、光導電体、感光体等の光導電性部材に関するものである。本明細書の光導電性部材はオーバーコート層等の層を含み、該層は光導電性部材における他の層（例えば電荷輸送層）に接着可能であり、優れたコーティング特性を示す。このように、生成する画像形成部材は優れた画像品質と機械的堅牢性とを達成する。前記保護オーバーコート層は、画像形成装置において用いられた際に、光導電性部材の外因性の寿命（extrinsic life）を延ばすことができ、また良好な印刷品質、ゴースト耐性、画像流れ耐性および／または拡張容易性を維持しうる。
【００１１】
前記オーバーコート層は、少なくとも硬化剤と正孔輸送材料（以後、「電荷輸送化合物」と称する）とを硬化または実質的に架橋してなる産物を含有する。該オーバーコート層はさらに任意でポリマーバインダーおよび／またはコバインダーおよび／または酸触媒を含んでいてもよい。
【００１２】
本明細書における「硬化した」とは、例えば、オーバーコート塗布溶液中の硬化剤（ならびに任意で用い得るポリマーバインダーおよび／またはコバインダー）が、互いに反応、および／または、電荷輸送化合物と反応することにより、架橋または実質的に架橋した産物を生成した状態を表す。ある態様において「実質的に架橋した」とは、例えばオーバーコート組成物中の約６０％〜１００％、例えば約７０％〜１００％、または約８０％〜１００％の電荷輸送化合物が、該組成物中で共有結合している状態を表す。オーバーコート層は、架橋剤、任意で用い得るポリマーバインダーおよび／またはコバインダー、ならびに電荷輸送化合物を、架橋または実質的に架橋することにより硬化してもよい。
【００１３】
ある態様において、反応性成分の硬化または架橋は、オーバーコート塗布用組成物を、画像形成部材の前もって形成された任意の構造に対して塗布した後に起こる。オーバーコート塗布用組成物は、このように少なくとも硬化剤および電荷輸送化合物を含み、また任意でさらに１つまたは複数種のポリマーバインダーを含む。
【００１４】
オーバーコート層の電荷輸送化合物は、電荷輸送機能を付与する少なくとも１個の基と、少なくとも１個の架橋性基とを含み、ここで電荷輸送機能を付与する少なくとも１個の基は、前記少なくとも１個の架橋性基に直接には結合していない。ある態様において、前記電荷輸送化合物は、少なくとも１個のフルオレン部分を含み、該フルオレン部分におけるそれぞれ異なる部位に、前記電荷輸送機能を付与する少なくとも１個の基、および前記少なくとも１個の架橋性基が、それぞれ結合していることを特徴とする電荷輸送化合物である。
【００１５】
フルオレンは下記の分子構造を有する。
【化２】
2009205158.tif 000003
ある態様において、フルオレン部分はフルオレンまたはフルオレン誘導体であり得る。フルオレン誘導体は上記のコア構造を有し、該コア構造に異なる基が結合（すなわち、フルオレン構造の１〜９位に結合）しているか、または１〜９位の炭素原子のうち１つまたは複数個においてヘテロ原子置換を有する。
【００１６】
ある態様において、前記少なくとも１個の架橋性基は、前記フルオレン部分の９位に結合していることが望ましい。
【００１７】
例えば、ある態様において、フルオレン誘導体の好適な例としては、下記の化合物のうちいずれか１つ、及びこれらの混合物が挙げられる。
【化３】
2009205158.tif 000004
式中、Ｒ、Ｒ’及びＲ”は同一であっても異なっていてもよく、Ｒ、Ｒ’及びＲ”のうち少なくとも１個は架橋性基を表し、また、Ａｒ、Ａｒ’及びＡｒ”はそれぞれ独立に、電荷輸送化合物に電荷輸送機能を付与する基を構成するアリールアミン構造中の、アリール基またはアリーレン基を表してもよい。
【００１８】
上記式中、Ｒ、Ｒ’またはＲ”のうちの１または複数は架橋性基であってよい。Ｒ、Ｒ’及びＲ”のうち少なくとも１個は架橋性基を表す必要がある。例えばＲ及びＲ’がＨ（非架橋性基）を表す場合、化合物中のＲ”は架橋性基を表す。ここで「架橋性基」とは、構造中に少なくとも１個の架橋性部位を有する基のことを指す。架橋性基は、最も単純な形態においては、ＯＨ基のような架橋性部位であってもよい。あるいは架橋性基は、架橋性部位を電荷輸送化合物と結合させる分子または鎖に結合した、架橋性部位を含んでいてもよい。ある態様において、電荷輸送化合物の１または複数個の架橋性基は、例えば、ＯＨ、または１もしくは複数個のＯＨ基を有する基、望ましくは１または複数個のＯＨ基を、架橋に利用しうるように、分子または鎖の末端に有する。該ＯＨ基は電荷輸送化合物のための架橋性部位を提供する。架橋性基の好適例としては、ＯＨ；ヒドロキシ置換アルキル基であって、そのアルキル基が炭素数１〜約３２、例えば炭素数１〜約８であってよい、ヒドロキシ置換アルキル基；ヒドロキシ置換アルコキシル基であって、そのアルコキシル基が炭素数１〜約３２、例えば１〜約８であってよい、ヒドロキシ置換アルコキシル基；ヒドロキシ置換アリール基であって、そのアリール基がフェニル、ベンジル、トリル、キシリル等である、ヒドロキシ置換アリール基；ヒドロキシ置換アラルキル基であって、ここで「アラルキル」はアリールアルキル、またはアリールで置換されたアルキルのことを指し、該アルキル基とアリール基とが上記のサイズを有する、ヒドロキシ置換アラルキル基、等が挙げられる。アルキル基および／またはアルコキシル基とは、直鎖、分岐鎖、飽和、不飽和、置換、または非置換である該官能基のことを指す。アリール基とは、６個の炭素原子が環状リング構造（cyclic ring structure）で並んでいるＣ6Ｈ5の式を有するフェニル環基等の官能基のことを指し、ヒドロキシ以外の基で置換されていても置換されていなくてもよい。置換基としては他に、例えばシリル基、ニトロ基、シアノ基、アミン基、アルコキシ基、アリールオキシ基、アルキルチオ基、アリールチオ基、アルデヒド基、ケトン基、エステル基、アミド基、カルボン酸基、スルホン酸基、およびこれらの混合物から選択されるものも挙げられる。
【００１９】
架橋性基がフルオレン部分の９位に結合している場合、すなわち架橋性基が上記の式中のＲまたはＲ’である場合、架橋性基は望ましくは、ＯＨ；ヒドロキシ置換アルキル基であって、そのアルキル基が炭素数１〜約８であってよいヒドロキシ置換アルキル基；ヒドロキシ置換アルコキシル基であって、そのアルコキシル基が炭素数１〜約８であってよい、ヒドロキシ置換アルコキシル基；ヒドロキシ置換アリール基；ヒドロキシ置換アラルキル基であって、アルキル基とアリール基とが上記と同様の定義を有するヒドロキシ置換アラルキル基、等である。
【００２０】
架橋性基ではない場合のＲ、Ｒ’またはＲ”は任意の基であってよく、その例としてはＨ、アルキル基、アルコキシル基、アリール基、アリールアルキル基等が挙げられるが、これらに限定されない。
【００２１】
ＤＨＴＢＤおよびＤＨＭＴＰＡの構造とは異なり、前記架橋性部位は、電荷輸送機能を付与するアリールアミン基等の基に直接結合していない。この点において、架橋性基内のアルキル、アルコキシル、アリール、アリールアルキル等の連結基は、電荷輸送化合物の架橋性部位を、電荷輸送機能を付与する基から引き離す役割を果たし得、同時にその一方で、この２つの構成要素を結びつける（すなわち、該化合物の架橋性部位を、電荷輸送機能を該化合物に付与する基と結びつける）ことができる。
【００２２】
前記「電荷輸送機能を付与する少なくとも１個の基」とは、前記化合物に結合して該化合物に必要な電荷輸送特性を付与する基のことを指す。前記フルオレンまたは他の部分も、電荷輸送機能に寄与するか、かつ／または、電荷輸送機能を示してもよいが、前記「電荷輸送機能を付与する基」とは、前記フルオレンまたは他の部分に付加されて必要な電荷輸送機能を分子に付与する基のことを指す。
【００２３】
ある態様において、電荷輸送機能を化合物に付与する基（電荷輸送基と称してもよい）はアリールアミンである。Ｎ−Ａｒ−Ａｒ’−Ａｒ”基はトリアリールアミン等のアリールアミンである。ここで、Ａｒ、Ａｒ’およびＡｒ”はそれぞれ独立に、上で定義される置換もしくは非置換のアリール基を表してもよく、あるいはＡｒ”は独立に窒素原子とフルオレン部分との間の化学結合、または置換もしくは非置換のアリーレン基を表してもよい。Ａｒ、Ａｒ’および／またはＡｒ”は、１または複数個の基によって置換されていてもよく、ここで置換基としては、例えばシリル基、ニトロ基、シアノ基、アミン基、ヒドロキシ基、アルコキシ基、アリールオキシ基、アルキルチオ基、アリールチオ基、アルデヒド基、ケトン基、エステル基、アミド基、カルボン酸基、スルホン酸基、およびこれらの混合物が挙げられる。
【００２４】
ある態様において、前記電荷輸送化合物は下記の式で表される化合物のいずれか、およびこれらの混合物からなる群より選択される。
【化５】
2009205158.tif 000005
式中、ＲおよびＲ’は同一の基を表し、ＲおよびＲ’は架橋性基を表すか、またはＲおよびＲ’は炭素数１〜８のω−ヒドロキシ−置換アルキル基もしくは炭素数１〜８のω−ヒドロキシ−置換アルコキシ基であり、Ｒ”は水素原子を表し、Ａｒはフェニル基を表し、Ａｒ’は３−メチルフェニル基を表し、Ａｒ”は窒素原子とフルオレン部分との間の化学結合を表す。
【００２５】
ある態様において、電荷輸送化合物の好適な例としては、下記の式で表される化合物のいずれか、およびこれらの混合物が挙げられる。
【化５】
2009205158.tif 000006
式中、ＲおよびＲ’は同一であっても異なっていてもよく、上記と同様の定義を有し、例えば、ＲまたはＲ’のうち少なくとも１つは、ＯＨ；ヒドロキシ置換アルキル基であって、そのアルキル基が炭素数１〜約８を有していてよいヒドロキシ置換アルキル基；ヒドロキシ置換アルコキシル基であって、そのアルコキシル基が炭素数１〜約８を有していてよいヒドロキシ置換アルコキシル基；ヒドロキシ置換アリール基；ヒドロキシ置換アラルキル基であって、アルキル基とアリール基とが上記と同様の定義を有するヒドロキシ置換アラルキル基；等であり、またＡｒおよびＡｒ’は同一であっても異なっていてもよく、上記と同様の定義を有する。ある態様において、ＲおよびＲ’のうち少なくとも１つ（両方であってもよい）は、炭素数１〜８のω−ヒドロキシ−置換アルキル基または炭素数１〜８のω−ヒドロキシ−置換アルコキシ基からなる群より選択される架橋性基であり、Ａｒはフェニル基を表し、Ａｒ’は３−メチルフェニル基を表す。
【００２６】
ここに記載されるフルオレン含有電荷輸送化合物は任意の好適な反応スキームにより生成され得る。電荷輸送化合物の調製においては次の２工程法が典型的である。
【化６】
2009205158.tif 000007
ここで化合物Ａは公知の方法（例えばＨｒｅｈａ，  Ｒ．  Ｄ．  ｅｔ  ａｌ．，  Ｔｅｔｒａｈｅｄｒｏｎ（２００４），  ６０，  ７１６９を参照）により調製されうる。工程１では、トルエン（２５ｍＬ）中のＰｄ（ＯＡｃ）2  （５２ｍｇ、３モル％）およびＰ（ｔ−Ｂｕ）3  （４７ｍｇ、３モル％）の溶液を１００ｍＬの容器中で調製し、該混合物をＡｒ下で１０分間撹拌する。化合物Ａ（５．２ｇ、７．７ｍｍｏｌ）、３−メチルジフェニルアミン（１．５６ｇ、８．５ｍｍｏｌ）、およびｔ−ＢｕＯＮａ（１．４８ｇ、１５．４ｍｍｏｌ）を順次添加し、該反応液を１１０℃に１晩（１５時間）加熱すると、出発物質が残存していないことがＨＰＬＣによって示される。反応液を室温に冷却し、セライトプラグ（Celite plug）を通して濾過する。フィルトロール（Filtrol）（８ｇ）とアルミナ（８ｇ）とを該濾過物に加え、これを１時間加熱環流し、熱時濾過する。濾過物のＨＰＬＣはアミンが残存していないことを示す。濾過物を濃縮すると黄色油状物が生成される。該化合物をクロマトグラフィーで精製し、化合物Ｂを黄色油状物として得る（３．４５ｇ、５８％）。工程２では、ＨＣｌ（濃塩酸、１滴）をＭｅＯＨ（５ｍＬ）に加え、この溶液を、ＭｅＯＨ（２５ｍＬ）中の化合物Ｂ（３．４５ｇ、４．４４ｍｍｏｌ）とテトラヒドロフラン（ＴＨＦ）（５ｍＬ）との溶液に滴下する。反応液を室温で撹拌し、ＴＬＣ（ヘキサン中の５％  ＥｔＯＡｃ）によりモニターする。４５分後、出発物質は残存していない。反応液をゆっくりとＮａＨＣＯ3（飽和水溶液、１００ｍＬ）中へと注ぎ、ＣＨ2Ｃｌ2（３倍）で抽出する。有機抽出液を乾燥し（ＭｇＳＯ4）、濾過し、濃縮して化合物Ｃを黄色油状物として得る（２．０１ｇ、８３％）。
【００２７】
前記オーバーコート塗布用組成物は約３重量パーセント〜約８０重量パーセントの電荷輸送化合物、例えば約１０重量パーセント〜約８０重量パーセント、または約２０重量パーセント〜約６０重量パーセント、または３０重量パーセント〜約６０重量パーセントの電荷輸送化合物を含んでいてよい。
【００２８】
前記オーバーコート塗布用組成物はさらに硬化剤を含んでいてもよい。硬化剤としては、例えば、メラミン−ホルムアルデヒド樹脂が挙げられる。硬化剤はオーバーコート塗布用組成物の光導電性画像形成部材に対する接着性を向上するのに役立ちうる。好適な硬化剤としては他に、ベンゾグアナミン樹脂のアルコキシメチル誘導体等のベンゾグアナミン樹脂、およびシクロアルカンジイルビスグアナミン樹脂とこれらの誘導体等が挙げられる。好適な硬化剤としては、下記の分子構造で示される化合物、該化合物（親化合物）の２量体、３量体、及び／又はオリゴマーが挙げられる。
【化７】
2009205158.tif 000008
メラミン−ホルムアルデヒド基本構造
【化８】
2009205158.tif 000009
ベンゾグアナミン基本構造
【化９】
2009205158.tif 000010
シクロアルカンジイルビスグアナミン基本構造
式中、Ｒは直鎖、分岐鎖、飽和、不飽和、置換または非置換のアルキル官能基を表し、例えば炭素数１〜約３２の長さであり得る炭素鎖を有していてもよい。さらなる硬化剤としてはエポキシド類およびイソシアネート類等が挙げられる。
【００２９】
ある態様において、アルコキシ基は酸素分子に結合したアルキル基を表し、ナフテン基としても知られるシクロアルカン基は水素原子がＣnＨ2nの式に従って結合した１または複数個の炭素環を有する分子を表す。ある態様において、好適なメラミン−ホルムアルデヒド樹脂としては、例えば、ＣＹＭＥＬ  １１３０、ＣＹＭＥＬ  ３０３（両者ともＣｙｔｅｃから入手可能）および／またはこれらの混合物が挙げられる。
【００３０】
ある態様において、硬化剤はオーバーコート塗布用組成物中に約１重量パーセント〜約５０重量パーセント、例えば約３重量パーセント〜約４０重量パーセント、または約５重量パーセント〜約３０重量パーセントの量で存在し得る。
【００３１】
オーバーコート塗布用組成物の成分は塗布液中に分散していてもよい。オーバーコート塗布用組成物において塗布液として用いるために選択されうる成分の例としては、ケトン類、アルコール類、芳香族炭化水素類、ハロゲン化脂肪族炭化水素類、エーテル類、アミド類、エステル類等が挙げられる。塗布液の溶媒の具体例としては、シクロヘキサノン、アセトン、メチルエチルケトン、メタノール、エタノール、１−ブタノール、アミルアルコール、１−メトキシ−２−プロパノール、トルエン、キシレン、クロロベンゼン、四塩化炭素、クロロホルム、塩化メチレン、トリクロロエチレン、テトラヒドロフラン、ジオキサン、ジエチルエーテル、ジメチルホルムアミド、ジメチルアセトアミド、酢酸ブチル、酢酸エチル、酢酸メトキシエチル等が挙げられる。
【００３２】
ここで用いられる好適な溶媒はオーバーコート塗布用組成物の他の成分または光導電性部材構造に干渉するものであったはならず、硬化の過程でオーバーコート塗布用組成物から蒸発するものである。ある態様において、溶媒は、オーバーコート塗布用組成物中に、該オーバーコート塗布用組成物の約２０重量パーセント〜約９０重量パーセント、例えば約３０重量パーセント〜約８５重量パーセント、または約４０重量パーセント〜約８０重量パーセントの量で存在する。
【００３３】
ある態様において、オーバーコート塗布用組成物の調製物はアルコール溶媒中に溶解しうる酸触媒を含んでいてもよい。酸触媒はコーティングの過程で架橋反応を開始および／または促進しうる。好適な酸触媒としてはｐ−トルエンスルホン酸（ｐ−ＴＳＡ）が挙げられ、また好適なアルコール溶媒としてはドワノール（Dowanol）、イソプロパノールおよび／またはこれらの混合物等が挙げられる。他のスルホン酸またはアミン塩誘導体、例えばピリジンｐ−トルエンスルホネート等も使用可能である。酸触媒は、存在する場合、組成物中に、該組成物の０重量％超〜約５重量％、例えば約０．５〜約２．５重量パーセント、または約０．７５〜約１．２５重量％の量で含まれていてもよい。
【００３４】
オーバーコート塗布用組成物はさらに、ポリマーバインダーおよびポリマーコバインダー等の任意の成分を含んでいても含んでいなくてもよい。ポリマーバインダーおよび／またはコバインダーを用いて、コーティングおよびコーティング均一性の向上を達成し得る。
【００３５】
架橋を行いうるペンダント官能基（pendent functional group）を含んだ様々な種類のバインダーを、前記バインダーおよび／またはコバインダーとして用いてもよい。例えば、官能化されたポリカーボネート類、ポリエステル類、およびポリアクリレート類は好適なバインダーでありうる。これらの特徴を満たす市販のバインダーとしては、Ｂａｙｅｒから入手されるヒドロキシアルキル官能化（hydroxyalkyl functioned）ポリエステルであるＤＥＳＭＯＰＨＥＮ−８００、およびＢＡＳＦから入手可能なヒドロキシアルキル官能化ポリアクリレートであるＪＯＮＣＲＹＬ  ５８７等が挙げられる。他の具体的な好適なポリマーバインダーとしては、ポリプロピレングリコール類（例えばＰＰＧ  ２０００等）、アクリルポリオール類（例えばＯＰＣ  Ｐｏｌｙｍｅｒｓから入手されるＢ−６０、Ｊｏｈｎｓｏｎ  Ｐｏｌｙｍｅｒｓから入手されるＪＯＮＣＲＹＬ  ５１０またはＪＯＮＣＲＹＬ  ５１７等）等が挙げられるが、これらに限定されない。
【００３６】
オーバーコート層に用いられるバインダーは、ポリアミド、ポリウレタン、ポリ酢酸ビニル、ポリビニルブチラール、ポリシロキサン、ポリアクリレート、ポリビニルアセタール、フェニレンオキシド樹脂類、テレフタル酸樹脂類、フェノキシ樹脂、エポキシ樹脂、アクリロニトリル共重合体、セルロース膜形成剤（cellulosic film former）、ポリ（アミドイミド）等の、１または複数種の熱可塑性樹脂および／または熱硬化性樹脂を含んでいてもよい。これらのポリマーはブロック共重合体、ランダム共重合体、または交互共重合体であってもよい。ポリビニルブチラール（ＰＶＢ）等のポリマーバインダーは塗布のための望ましいレオロジーを提供することができ、またオーバーコート膜の塗布特性を改善しうる。
【００３７】
ある態様において、バインダーは、多分岐型ポリエステルポリオール等のポリエステルポリオールであってもよい。「多分岐型」とは、ポリマー主鎖からの多数の分岐を有するポリマーを形成するための、多量のトリオール類等の３官能アルコール類を用いて合成されるプレポリマーのことを意味する。これは、２官能モノマーのみを含み、従ってポリマー主鎖からの分岐をほとんど有していないかまたは全く有していない、直鎖プレポリマーとは区別される。ここで用いられる「ポリエステルポリオール」とは、複数のアルコール（ヒドロキシル）基のみならず複数のエステル基を分子内に有するこのような化合物を包含するものであって、これは例えばエーテル基等の他の基を含むことが出来る。ある態様において、ポリエステルポリオールはこのようにエーテル基を有していてもよく、またはエーテル基を有していなくてもよい。
【００３８】
ポリエステルポリオール類は硬いバインダー層を提供するが、この層は可撓性を維持し、亀裂を形成しにくいことが見出された。
【００３９】
このような好適なポリエステルポリオール類の例としては、例えばジカルボン酸またはトリカルボン酸（酸無水物を含む）等のポリカルボン酸とジオールまたはトリオール等のポリオールとの反応から生成したポリエステルポリオール類等が挙げられる。ある態様において、エステルおよびアルコール基の数、ならびに多塩基酸（polyacid）およびポリオールの相対量および種類は、得られるポリエステルポリオール化合物が、オーバーコート層バインダー材料の形成においてその後の材料の架橋に用いることが出来る多くの遊離ヒドロキシル基を保持するように選択されうる。例えば、好適なポリカルボン酸類としてはアジピン酸（ＣＯＯＨ［ＣＨ2］4ＣＯＯＨ）、ピメリン酸（ＣＯＯＨ［ＣＨ2］5ＣＯＯＨ）、スベリン酸（ＣＯＯＨ［ＣＨ2］6ＣＯＯＨ）、アゼライン酸（ＣＯＯＨ［ＣＨ2］7ＣＯＯＨ）、セバシン酸（ＣＯＯＨ［ＣＨ2］8ＣＯＯＨ）等が挙げられる。好適なポリオール類としては、例えば、グリコール類等の２官能物質またはトリオール類等の３官能アルコール類等が挙げられ、プロパンジオール類（ＨＯ［ＣＨ2］3ＯＨ）、ブタンジオール類（ＨＯ［ＣＨ2］4ＯＨ）、ヘキサンジオール類（ＨＯ［ＣＨ2］6ＯＨ）、グリセリン（ＨＯＣＨ2ＣＨＯＨＣＨ2ＯＨ）、１，２，６−ヘキサントリオール（ＨＯＣＨ2ＣＨＯＨ［ＣＨ2］4ＯＨ）等が含まれる。
【００４０】
ある態様において、好適なポリエステルポリオール類はポリカルボン酸類とポリオール類との反応産物であり、式（１）：［ＣＨ2ＲaＣＨ2］m［ＣＯ2ＲbＣＯ2］n［ＣＨ2ＲcＣＨ2］p［ＣＯ2ＲdＣＯ2］qにより表すことができる。ここで式（１）中、ＲａおよびＲｃは独立にポリオール類由来の直鎖アルキル基または分岐鎖アルキル基を表し、該アルキル基は炭素数１〜約２０を有し；ＲｂおよびＲｄは独立に前記ポリカルボン酸類由来のアルキル基を表し、該アルキル基は炭素数１〜約２０を有し；ならびにｍ、ｎ、ｐ、およびｑは、ｎ＋ｍ＋ｐ＋ｑ＝１となる０〜１の間のモル分率を表す。
【００４１】
このような好適なポリエステルポリオール類の具体的な市販の例としては、例えば：Ｂａｙｅｒ  Ｃｈｅｍｉｃａｌから入手可能なＤＥＳＭＯＰＨＥＮ（登録商標）シリーズの製品、例えばＤＥＳＭＯＰＨＥＮ（登録商標）８００、１１１０、１１１２、１１４５、１１５０、１２４０、１２６２、１３８１、１４００、１４７０、１６３０、１６５２、２０６０、２０６１、２０６２、３０６０、４０２７、４０２８、４０４、４０５９、５０２７、５０２８、５０２９、５０３１、５０３５、および５０３６の製品；Ｃｏｇｎｉｓから入手可能なＳＯＶＥＲＭＯＬ（登録商標）シリーズの製品、例えばＳＯＶＥＲＭＯＬ（登録商標）７５０、８０５、８１５、９０８、９１０および９１３の製品；ならびにＣｏｇｎｉｓから入手可能なＨＹＤＡＧＥＮ（登録商標）シリーズの製品、例えばＨＹＤＡＧＥＮ（登録商標）ＨＳＰの製品等；ならびにこれらの混合物が挙げられる。ＤＥＳＭＯＰＨＥＮ（登録商標）８００はヒドロキシル基を有する多分岐型ポリエステルであり、４ｍｇ  ＫＯＨ／ｇ以下の酸価と、約８．６＋／−０．３％のヒドロキシル含有量（hydroxyl content）と、約２００の当量とを有している。ＤＥＳＭＯＰＨＥＮ（登録商標）８００は５０部のアジピン酸、１０部の無水フタル酸、および４０部の１，２，６−ヘキサントリオールを含む。ＤＥＳＭＯＰＨＥＮ（登録商標）１１００は６０部のアジピン酸、４０部の１，２，６−ヘキサントリオール、および６０部の１，４−ブタンジオールを含む。ＳＯＶＥＲＭＯＬ（登録商標）７５０は２ｍｇ  ＫＯＨ／ｇ以下の酸価と３００−３３０ｍｇ  ＫＯＨ／ｇのヒドロキシル価とを有する分岐鎖ポリエーテル／ポリエステル／ポリオールである。
【００４２】
結晶性ポリエステルを得るのに用いられるポリオールの例としては、エチレングリコール、ジエチレングリコール、トリエチレングリコール、１，２−プロピレングリコール、１，３−プロピレングリコール、１，４−ブタンジオール、１，４−ブテンジオール、ネオペンチルグリコール、１，５−ペンタングリコール、１，６−ヘキサングリコール、１，４−シクロヘキサンジオール、１，４−シクロヘキサンジメタノール、ジプロピレングリコール、ポリエチレングリコール、ポリプロピレングリコール、ポリテトラメチレングリコール、ビスフェノールＡ、ビスフェノールＺおよび水素化ビスフェノールＡ等が挙げられる。
【００４３】
非晶性ポリエステルを得るために用いられる多価アルコール類は、例えば脂肪族、脂環式または芳香族アルコールであってよく、その例としては、１，５−ペンタンジオール、１，６−ヘキサンジオール、１，４−シクロヘキサンジオール、１，４−シクロヘキサン−ジメタノール、ジプロピレングリコール、ポリエチレングリコール、ポリプロピレングリコール、ポリテトラメチレングリコール、ビスフェノールＡ、ビスフェノールＺおよび水素化ビスフェノールＡ等が挙げられるがこれらに限定されない。
【００４４】
ポリオール類の例としては、さらに、付加重合可能な不飽和基を有せず、２個以上のヒドロキシル基を１分子内に有する化合物が挙げられる。これらの化合物のうち、ジオールは２個のヒドロキシル基を１分子内に有する化合物であり、その例として、エチレングリコール、プロピレングリコール、ブタンジオール、ジエチレングリコール、ヘキサンジオール、シクロヘキサンジオール、オクタンジオール、デカンジオールおよびドデカンジオール等が挙げられる。ジオール以外のポリオールの例としては、グリセリン、ペンタエリスリトール、ヘキサメチロールメラミン、ヘキサエチロールメラミン、テトラメチロールベンゾグアナミン、およびテトラエチロールベンゾグアナミン等が挙げられる。これらの多価アルコール類は単独で用いられてもよく、またはその２種以上を組み合わせて用いられてもよい。
【００４５】
他の態様において、バインダーはアクリルポリオール（acrylated polyol）類を含み得る。好適なアクリルポリオール類としては、例えば、エチレンオキシド、グリコール類、トリグリセロール等で修飾されたプロピレンオキシドの反応産物が挙げられる。
【００４６】
ある態様において、好適なポリマーコバインダーとしては、上記バインダーのうち任意の複数のものの組み合わせ等が挙げられる。
【００４７】
ある態様において、ポリマーバインダーおよび／またはコバインダーは、もし存在する場合、オーバーコート塗布用組成物中に、該オーバーコート塗布用組成物の約１重量パーセント〜約７５重量パーセント、例えば約２０重量パーセント〜約６０重量パーセント、または約１重量パーセント〜約２０重量パーセント、または例えば約１重量パーセント〜約１５重量パーセントの量で存在する。
【００４８】
オーバーコート塗布用組成物は、ある態様において、他の任意の添加剤、例えばシリコンオイル等のレベリング剤、金属酸化物類、界面活性剤、ポリテトラフルオロエチレン（ＰＴＦＥ）粒子等の耐摩耗添加剤、耐軽衝撃（light shock）剤または衝撃軽減剤等を含んでいてもよい。
【００４９】
ある態様において、オーバーコート塗布用組成物は硬化剤をアルコール溶液中の電荷輸送化合物および酸触媒と混合することにより調製され得る。混合は任意の順序で、任意の好適な条件下で実施され得る。ある態様においては、任意の成分をオーバーコート塗布用組成物中に混合してもよい。
【００５０】
オーバーコート塗布用組成物は、噴霧、浸漬コーティング、ロールコーティング、巻線ロッド（wire wound rod）コーティング等の任意の好適な塗布手法により塗布されてもよい。ある態様においては、オーバーコート塗布用組成物を、光導電性画像形成部材の任意の層、例えば電荷輸送層、電荷発生層、電荷輸送／電荷発生層の組み合わせ、等に塗布してもよい。
【００５１】
オーバーコート塗布用組成物を光導電性部材に塗布した後、該塗布用組成物を約５０℃〜約２５０℃、例えば約８０℃〜約２００℃、または約１００℃〜約１７５℃の温度で硬化させることが出来る。施されたオーバーコート層は任意の好適な手法、例えばオーブン乾燥、赤外線乾燥等により硬化され得る。
【００５２】
硬化には約１分間〜約９０分間、例えば約３分間〜約７５分間、または約５分間〜約６０分間を要しうる。硬化反応は実質的に架橋構造を形成し、これはオーバーコート層が有機溶媒と接触した際に部分的にまたは全体的に溶解しない場合に確認されうる。このように、架橋した産物の生成または実質的に架橋した産物の生成を、有機溶媒を用いて確認してもよい。実質的に架橋した産物が生成されると、前記有機溶媒は通常オーバーコート層のどのような成分も溶解しない。このような好適な有機溶媒としては、塩化メチレン等のハロゲン化アルキル、メタノール、エタノール等のアルコール類、アセトン等のケトン類等が挙げられる。所望により、任意の好適な有機溶媒およびそれらの混合物を用いて、実質的に架橋したオーバーコート層の形成を確認し得る。
【００５３】
ここに記載されるオーバーコート層は連続的であり得、約７５マイクロメートル未満、例えば約０．１マイクロメートル〜約６０マイクロメートル、例えば約０．１マイクロメートル〜約５０マイクロメートル、または約１〜約２５マイクロメートルの厚さを有し得る。
【００５４】
ここに開示されるオーバーコート層は、ある態様において、画像形成部材の電気的性能に許容されない程度までの悪影響を実質的に与えることなく、光導電性画像形成部材の電荷輸送層または他の隣接する層に対する優れた接着性を達成することができる。
【００５５】
光導電性部材は、ある態様において、例えば支持層、任意の導電層、任意のオーバーコート層、任意の接着層、電荷発生層、電荷輸送層、および上記オーバーコート層を含む、多層感光体である。光導電性部材は、例えばプレート、エンドレスベルトまたはドラムといった任意の好適な形態を有し得る。
【００５６】
光導電性画像形成部材のために選択される支持層としては、公知のものであり得かつ不透明であっても実質的に透明であってもよい公知の支持体を含み、市販のポリマーであるＭＹＬＡＲ（登録商標）、金属化ポリマー（metalized polymer）であるチタン含有ＭＹＬＡＲ（登録商標）等の無機もしくは有機ポリマー材料を含む絶縁材料の層；インジウムスズ酸化物等の半導体表面層を有する、もしくはアルミニウムを配置した、有機または無機材料の層；または、アルミニウム、クロム、ニッケル、黄銅等を含んだ導電材料を有するものが挙げられる。支持層は可撓性であっても、シームレスであっても、または剛直であってもよく、多様な異なる構造、例えばプレート、円筒ドラム、スクロール、エンドレス可撓性ベルト等の形状を有し得る。ある態様においては、支持層はシームレス可撓性ベルトの形態である。場合によっては、特に支持層が可撓性有機ポリマー材料である場合において、ＭＡＫＲＯＬＯＮ（登録商標）として市販されるポリカーボネート材料等のアンチカール層を支持層の裏面に塗布することが望ましいことがある。
【００５７】
導電層が用いられる場合、それは支持層上に位置する。多くの異なる種類の層と関連してここで用いられる「上に」という語、および「下に」という語は、特定の層が接触している場合の例に限定されるわけではないと理解されるべきである。むしろ、この語は、層の相対的な配置を表し、前記の特定の層の間に明示されない中間層を有する場合も包含する。
【００５８】
導電層のための好適な材料としてはアルミニウム、ジルコニウム、ニオブ、タンタル、バナジウム、ハフニウム、チタン、ニッケル、ステンレス鋼、クロム、タングステン、モリブデン、銅等、ならびにこれらの混合物および合金などが挙げられる。
【００５９】
下塗り層（undercoat layer）が用いられる場合、それは支持層の上、しかし電荷発生層の下に位置し得る。下塗り層は時には当該分野においてホールブロッキング層とも称される。
【００６０】
光導電性画像形成部材を作製する際には、支持層表面上へ、電荷発生層が施され、電荷輸送層が施され得るが、これらは、電荷発生層と電荷輸送層とが異なる層である積層型構造、または電荷発生層と電荷輸送層とがバインダー樹脂とともに同一の層内にある単層構造のいずれで施されてもよい。ある態様において、電荷発生層は電荷輸送層に先立って塗布される。
【００６１】
電荷発生層は下塗り層上に配置される。下塗り層が用いられない場合、電荷発生層は支持層上に配置される。ある態様において、電荷発生層は、セレンおよびセレンとヒ素、テルル、ゲルマニウム等との合金、水素化アモルファスシリコンおよびシリコンとゲルマニウム、炭素、酸素、窒素等との化合物からなる、真空蒸着または蒸着により施された非晶質膜を含む。電荷発生層は、膜形成ポリマーバインダー中に分散され、溶媒塗布法により施された、結晶性セレンおよびその合金の無機顔料；ＩＩ〜Ｖ族化合物；キナクリドン類等の有機顔料、ジブロモアントアントロン顔料等の多環式顔料、ペリレンおよびペリノンジアミン類、多核芳香族キノン類、ビス−、トリス−、およびテトラキス−アゾ類等のアゾ顔料等を含んでいてもよい。
【００６２】
フタロシアニン類は赤外線露光システムを用いるレーザープリンターにおける使用のための電荷発生物質（photogenerating material）として用いられてきた。多くの金属フタロシアニン類が報告されており、例えばオキシバナジウムフタロシアニン、クロロアルミニウムフタロシアニン、銅フタロシアニン、オキシチタンフタロシアニン、クロロガリウムフタロシアニン、ヒドロキシガリウムフタロシアニン、マグネシウムフタロシアニンおよび無金属フタロシアニン等が挙げられる。フタロシアニン類は多様な結晶形で存在し、電荷発生（photogeneration）に対して強い影響を有する。
【００６３】
任意の好適な膜形成ポリマーバインダー材料を、電荷発生（photogenerating）バインダー層内において、マトリックスとして用いることができる。典型的な有機ポリマー膜形成バインダー類としては、熱可塑性樹脂および熱硬化性樹脂、例えばポリカーボネート類、ポリエステル類、ポリアミド類、ポリウレタン類、ポリスチレン類、ポリアリールエーテル類、ポリアリールスルホン類、ポリブタジエン類、ポリスルホン類、ポリエーテルスルホン類、ポリエチレン類、ポリプロピレン類、ポリイミド類、ポリメチルペンテン類、ポリフェニレンスルフィド類、ポリ酢酸ビニル、ポリシロキサン類、ポリアクリレート類、ポリビニルアセタール類、ポリアミド類、ポリイミド類、アミノ樹脂類、フェニレンオキシド樹脂類、テレフタル酸樹脂類、フェノキシ樹脂類、エポキシ樹脂類、フェノール樹脂類、ポリスチレンとアクリロニトリルとの共重合体類、ポリ塩化ビニル、塩化ビニルと酢酸ビニルとの共重合体類、アクリレート共重合体類、アルキド樹脂類、セルロース膜形成剤、ポリ（アミドイミド）、スチレン−ブタジエン共重合体類、塩化ビニリデン−塩化ビニル共重合体類、酢酸ビニル−塩化ビニリデン共重合体類、スチレン−アルキド樹脂類、ポリビニルカルバゾール等が挙げられる。これらのポリマーは、ブロック共重合体、ランダム共重合体、または交互共重合体であってもよい。
【００６４】
電荷発生組成物または顔料は、樹脂バインダー組成物内において様々な量で存在し得るが、一般に、約５体積パーセント〜約９０体積パーセントの電荷発生顔料が約１０体積パーセント〜約９５体積パーセントの樹脂バインダー中に分散しており、典型的には約２０体積パーセント〜約３０体積パーセントの電荷発生顔料が約７０体積パーセント〜約８０体積パーセントの樹脂バインダー組成物中に分散している。電荷発生層はバインダーを用いない真空昇華により施すこともできる。
【００６５】
ある態様において、電荷発生層は、約０．１マイクロメートル〜約１００マイクロメートル厚、例えば約０．１マイクロメートル〜約７５マイクロメートル厚、または約０．１マイクロメートル〜約５０マイクロメートル厚である。
【００６６】
ある態様においては、電荷輸送層を用いてもよい。電荷輸送層は、電荷輸送分子、例えばポリカーボネート等の電気的に不活性な膜形成ポリマー中に溶解または分子状で分散した第３級アリールアミン等の小分子などを含んでいてもよい。電荷輸送「小分子」という表現は、例えば、発生層中で光により発生した自由電荷を輸送層を越えて輸送可能とするモノマーのことを指す。ある態様において、「溶解した」という語は、例えば、分子がポリマー中で分布して均一相を形成した溶液を形成することを指す。ある態様において、「分子状で分散した」という表現は、電荷輸送小分子が、例えば分子レベルのスケールで、ポリマー中に分散している分散のことを指す。
【００６７】
任意の好適な電荷輸送性または電気的に活性な小分子を電荷輸送層において用いてもよい。電荷輸送層内の電荷輸送分子はオーバーコートコーティング内の電荷輸送化合物とは異なっていてもよい。
【００６８】
典型的な電荷輸送分子としては、例えば、ピレン、カルバゾール、ヒドラゾン、オキサゾール、オキサジアゾール、ピラゾリン、アリールアミン、アリールメタン、ベンジジン、チアゾール、スチルベン、およびブタジエン化合物；１−フェニル−３−（４’−ジエチルアミノスチリル）−５−（４’−ジエチルアミノフェニル）ピラゾリン等のピラゾリン類；Ｎ，Ｎ’−ジフェニル−Ｎ，Ｎ’−ビス（３−メチルフェニル）−（１，１’−ビフェニル）−４，４’−ジアミン等のジアミン類；Ｎ−フェニル−Ｎ−メチル−３−（９−エチル）カルバジルヒドラゾンおよび４−ジエチルアミノベンズアルデヒド−１，２−ジフェニルヒドラゾン等のヒドラゾン類；２，５−ビス（４−Ｎ，Ｎ’−ジエチルアミノフェニル）−１，２，４−オキサジアゾール等のオキサジアゾール類；ポリ−Ｎ−ビニルカルバゾール、ポリ−Ｎ−ビニルカルバゾールハライド、ポリビニルピレン、ポリビニルアントラセン、ポリビニルアクリジン、ピレン−ホルムアルデヒド樹脂、エチルカルバゾール−ホルムアルデヒド樹脂、トリフェニルメタンポリマーおよびポリシラン等が挙げられる。
【００６９】
ある態様において、処理能力の高い機器におけるサイクルアップ（cycle-up）を最小限にするため、または回避するために、電荷輸送層がトリフェニルメタンを実質的に含まなくともよい（例えば電荷輸送層の０〜約２重量パーセント未満であってよい）。上に示したように、好適な電気的に活性な小分子電荷輸送化合物は、電気的に不活性なポリマー膜形成材料中に溶解または分子状で分散している。
【００７０】
顔料から電荷発生層への正孔の注入を高効率で可能にし、それを極めて短い通過時間で電荷輸送層を越えて輸送する、典型的な小分子電荷輸送化合物として、Ｎ，Ｎ’−ジフェニル−Ｎ，Ｎ’−ビス（３−メチルフェニル）−（１，１’−ビフェニル）−４，４’−ジアミンが挙げられる。
【００７１】
ある態様において、電荷輸送層は、膜形成バインダー内に溶解または分子状で分散しており電荷輸送を可能にする活性芳香族ジアミン分子を含んでいてもよい。電荷輸送層は例えば、約２５〜約７５重量パーセントのジアミン類を分散して有するポリカーボネート樹脂材料からなっていてもよい。他の態様において、電荷輸送層は、１または複数種の溶解したジアミン類を有する、透明で、電気的に不活性な、ポリカーボネート樹脂を含んでいてもよい。
【００７２】
オーバーコート層を塗布するのに用いられるアルコール系溶媒等の溶媒に理想的には実質的に不溶性である、任意の好適な電気的に不活性な樹脂バインダーを、電荷輸送層内に使用し得る。典型的な不活性樹脂バインダーとしてはポリカーボネート樹脂、ポリエステル、ポリアリレート、ポリアクリレート、ポリエーテル、ポリスルホン等が挙げられる。該不活性樹脂バインダーの分子量は様々でありうるが、例えば約２０，０００〜約１５０，０００である。
【００７３】
任意の好適な電荷輸送ポリマーも本開示の電荷輸送層内で用い得る。電荷輸送ポリマーはオーバーコート層を塗布するのに用いられる溶媒に対して不溶性である必要がある。これらの電気的に活性な電荷輸送ポリマー材料は、電荷発生材料から光により発生した正孔の注入を促進することができ、これらの正孔が該電荷輸送ポリマー材料を通過して輸送することを可能とするものである必要がある。
【００７４】
一般に、電荷輸送層の厚さは約１０〜約１００マイクロメートルであるが、この範囲外の厚さも用いられ得る。
【００７５】
さらに、必要に応じて、または所望により、感光体中の任意の層の間において、任意の隣接する層の接着を確実にするために、接着層を用いうる。接着層に代えて、あるいは接着層に加えてさらに、接着されるべきそれぞれの層の一方または両方に接着剤を加えることができる。このような任意の接着層は約０．００１マイクロメートル〜約０．２マイクロメートルの厚さを有し得る。好適な接着剤としては膜形成ポリマー、例えばポリエステル、ＤｕＰｏｎｔ  ４９，０００（Ｅ．Ｉ．ＤｕＰｏｎｔ  Ｄｅ  Ｎｅｍｏｕｒｓ  ＆  Ｃｏ．より入手可能）、ＶＩＴＥＬ  ＰＥ−１００（Ｇｏｏｄｙｅａｒ  Ｔｉｒｅ  ａｎｄ  Ｒｕｂｂｅｒ  Ｃｏ．より入手可能）、ポリビニルブチラール、ポリビニルピロリドン、ポリウレタン、ポリメチルメタクリレートなどが挙げられる。
【００７６】
任意で、アンチカール裏面層（anti-curl backing layer）を用いて、支持基盤層を介して反対側にある層との全体的な力のバランスを取ってもよい。可撓性感光体にとって満足すべき範囲でありうるアンチカール裏面層の厚さとしては、約７０〜約１６０マイクロメートルが挙げられる。
【００７７】
画像形成過程、特にゼログラフィー画像形成、およびデジタル印刷を含む印刷も本発明の範囲に包含される。より具体的には、光導電性画像形成部材は、多くの異なる公知の画像形成および印刷工程、例えば電子写真画像形成工程、特に荷電した潜像が適当な荷電極性を有するトナー組成物で可視化されるゼログラフィー画像形成および印刷工程等に選択されうる。さらに、本発明の画像形成部材はカラーゼログラフィー用途、特に高速カラー複写および印刷工程において有用である。
【００７８】
本発明には、ここに例示される光導電デバイスを用いた画像形成および印刷の方法も含まれる。これらの方法は一般に、画像形成部材上に静電潜像を形成し、その後例えば熱可塑性樹脂、顔料等の着色剤、電荷添加剤、および表面添加剤等を有するトナー組成物を用いて現像し、続いて画像を好適な被印刷物に転写し、その画像を恒久的にそこへ定着（affix）させることを伴う。
【実施例】
【００７９】
本開示の態様を説明するために次の実施例を提示するが、本発明の範囲はこれに限定されない。
【００８０】
オーバーコート剤を次のように調製した。ポリアクリレートポリオールバインダー（１部）、９位に２個の架橋性置換基を有するフルオレン部分を含む電荷輸送化合物である２−［Ｎ−フェニル−Ｎ−（３−メチルフェニル）アミン］−９，９−ビス−（６−ヒドロキシヘキシル）−フルオレン（２．０５部）、およびメラミン−ホルムアルデヒド樹脂架橋剤（１．４部）を、溶媒である１−メトキシ−２−プロパノール（１３．６部）中に溶解した。塗布に先立ち（４５分間未満）、ｐ−トルエンスルホン酸アミン塩促進剤（promoter）（０．１部）およびレベリング剤（０．０４部）を添加し、溶液を感光体表面上、より具体的には電荷輸送層上に、カップコーティング法で塗布し、次いで１４０℃で４０分間熱硬化させて３μｍの膜厚を有するオーバーコート層を形成した。得られたオーバーコート層は約３５〜４５重量パーセントの電荷輸送化合物を含んでいた。
【００８１】
比較例の感光体または光導電体を、電荷輸送化合物をＮ，Ｎ’−ビス（３−ヒドロキシフェニル）−Ｎ，Ｎ’−ジフェニル−１，１’−ビフェニル−４，４’−ジアミンとした以外は上記工程を繰り返すことにより調製した。
【００８２】
感光体性能の評価
上記で調製された感光体の電気的性能特性、例えば電子写真感度および短期サイクル安定性等を、スキャナー中で試験した。該スキャナーはドラムを帯電および放電させながら回転させる手段を備える。光導電体試料上の電荷を、装置の外周の周囲の正確な位置に設置された静電プローブの使用によりモニターする。感光体装置を７００ボルトの負電位に帯電させる。装置の回転時、初期帯電電位（initial charging potential）を第１の電圧プローブにより測定する。次いで光導電体試料を既知の強度の単色光で露光し、表面電位を第２および第３の電圧プローブで測定する。最後に試料を適切な強度および波長の消去ランプで露光し、残留電位を第４の電圧プローブにより測定する。スキャナーのコンピューターの制御下で処理を反復し、データを該コンピューター内に保存する。第２および第３の電圧プローブの電位を光エネルギーの関数としてプロットすることによりＰＩＤＣ（光放電曲線）を得る。オーバーコート層を有する実施例の感光体は、比較例の装置に匹敵する（comparable）ＰＩＤＣ特性を示した。
【００８３】
感光体の電気的サイクル性能（electrical cycling performance）を、ゼログラフィーシステムに類似した構内設備（in-house fixture）を用いて行った。オーバーコートを有する実施例の感光装置は、湿潤環境（２８℃、８０％ＲＨ）下で１７０，０００サイクル超の安定したサイクルを示した。
【００８４】
上記光導電体の耐摩耗性を、ＢＣＲ（バイアス荷電ローラー（bias-charging roller））帯電部と、露光部と、トナー現像剤部と、クリーニング部とを含む構内試験設備を用いて測定した。感光体ドラムは約８８ｒｐｍで５０，０００サイクル回転するように設定した。感光体の厚さを試験の開始時と終了時とで測定した。摩耗率を厚みの喪失に基づいて評価し、キロサイクルあたりのナノメートルで表した。比較例の感光体の摩耗率が約８５ｎｍ／ｋｃであったのに対し、オーバーコートを有する実施例の感光体の摩耗率は、約４０．２ｎｍ／ｋｃであった。